СПЛАВ НА ОСНОВЕ МЕДИ
COPPER-BASED ALLOY

Изобретение относится к области металлургии, а именно к составам сплавов на основе меди, которые могут быть использованы для изготовления монет, деталей перьевых ручек, бижутерии.
Известен сплав на основе меди, содержащий, мас.%: бериллий 0,1-0,5; серебро 10,0-35,0; цинк 6,0-10,0; медь 40,0-60,0; золото - остальное (Патент JP 57-152437, С22С 9/00, 1982.)
Недостатком сплава является его высокая себестоимость, связанная с наличием в сплаве золота.
Известен сплав на основе меди, содержащий бериллий, серебро, цинк, при этом дополнительно содержит галлий при следующем соотношении компонентов, мас.%: бериллий 0,03-0,07; серебро 0,5-1,0; цинк 26,0-30,0; галлий 6,0-10,0; медь - остальное (патент РФ №2486270, МПК: С22С - прототип).
В составе указанного сплава компоненты проявляют себя следующим образом. Бериллий и серебро способствуют получению сплава с мелкозернистой структурой, повышают прочность и пластичность сплава. Цинк улучшает жидкотекучесть сплава. Галлий препятствует окислению сплава на воздухе.
Недостатком сплава является его высокая себестоимость, связанная с наличием в сплаве галлия. Кроме этого, наличие галлия в сплаве приводит к растрескиванию и размыванию сплавов при высокой температуре.
Задачей изобретения является снижение себестоимости сплава при сохранении им стойкости к окислению на воздухе.
Решение указанной задачи достигается тем, что предложенный сплав на основе меди, содержащий бериллий, серебро, цинк, согласно изобретению дополнительно содержит висмут, олово и марганец при следующем соотношении компонентов, мас.%: бериллий 0,03-0,07; серебро 0,5-1,0; цинк 26,0-30,0; висмут 0,002-0,005; олово 7-9, марганец 0,5-1,5; медь - остальное.
В таблице приведены составы предложенного сплава на основе меди.
Компоненты
Содержание, мас.%, в составах
Бериллий
0,07
0,05
0,03
Серебро
0,5
0,75
1,0
Цинк
26,0
28,0
30,0
Висмут
0,002
0,004
0,005
Олово
7
8
9
Марганец
0,5
1
1,5
Медь
остальное
остальное
остальное
В составе сплава компоненты проявляют себя следующим образом. Бериллий и серебро способствуют получению сплава с мелкозернистой структурой, повышают прочность и пластичность сплава. Цинк улучшает жидкотекучесть сплава. Олово и марганец препятствуют окислению сплава на воздухе.
Выплавка сплава на основе меди может быть проведена в электропечах.